(57)【要約】【課題】突板の剥がれを抑制すると共に、白華の発生を抑制する。【解決手段】水溶性の難燃剤が含浸された木質基材１０と、木質基材１０の一方の表面側に接着層１２を介して設けられた突板１３とを備えた不燃性木材２０であって、木質基材１０と接着層１２との間には、非透湿層１１が設けられている。【選択図】図１
2018052019.tif 000002
【特許請求の範囲】
【請求項１】
水溶性の難燃剤が含浸された木質基材と、
上記木質基材の一方の表面側に接着層を介して設けられた突板とを備えた不燃性木材であって、
上記木質基材と上記接着層との間には、非透湿層が設けられていることを特徴とする不燃性木材。
【請求項２】
請求項１に記載された不燃性木材において、
上記非透湿層は、塗布膜からなることを特徴とする不燃性木材。
【請求項３】
請求項１又は２に記載された不燃性木材において、
上記突板は、広葉樹の単板からなることを特徴とする不燃性木材。
【請求項４】
請求項１〜３の何れか１つに記載された不燃性木材において、
上記難燃剤は、ホウ酸系難燃剤であることを特徴とする不燃性木材。
【請求項５】
請求項１〜４の何れか１つに記載された不燃性木材において、
上記木質基材は、単板積層材であることを特徴とする不燃性木材。
【発明の詳細な説明】
【技術分野】
【０００１】
本発明は、不燃性木材に関するものである。
【背景技術】
【０００２】
リン酸系難燃剤等を含浸させた不燃性木材は、従来より広く知られている。例えば、特許文献１には、木質板材に、難燃剤水溶液を含浸して乾燥後、接着剤を使用して木質単板を貼り合わせてなる、難燃性の木質材料が開示されている。
【先行技術文献】
【特許文献】
【０００３】
【特許文献１】特開平２−２７０５４７号公報
【発明の概要】
【発明が解決しようとする課題】
【０００４】
ところで、難燃剤を含浸させた不燃性木材では、水溶性の難燃剤が染み出して表面で結晶化する白華といわれる現象が発生するおそれがある。ここで、上記特許文献１に開示された難燃性の木質材料では、木質板材で発生した難燃剤の染み出しが木質単板に到達して木質単板の表面で白華の現象が発生すると共に、難燃剤が接着剤を劣化させて木質単板（突板）が剥がれるおそれがある。
【０００５】
本発明は、かかる点に鑑みてなされたものであり、その目的とするところは、突板の剥がれを抑制すると共に、白華の発生を抑制することにある。
【課題を解決するための手段】
【０００６】
上記目的を達成するために、本発明は、木質基材と接着層との間に非透湿層を設けるようにしたものである。
【０００７】
具体的に本発明に係る不燃性化粧板は、水溶性の難燃剤が含浸された木質基材と、上記木質基材の一方の表面側に接着層を介して設けられた突板とを備えた不燃性木材であって、上記木質基材と上記接着層との間には、非透湿層が設けられていることを特徴とする。
【０００８】
上記の構成によれば、木質基材と接着層との間に非透湿層が設けられているので、木質基材に含浸された難燃剤の突板側への水分による移動を非透湿層により遮断することができる。これにより、突板への難燃剤の染み出しを抑制することができるので、白華の発生を抑制することができる。さらに、難燃剤の染み出しによる接着層の劣化を抑制することができるので、突板の剥がれを抑制することができる。したがって、突板の剥がれを抑制すると共に、白華の発生を抑制することができる。
【０００９】
上記非透湿層は、塗布膜からなってもよい。
【００１０】
上記の構成によれば、非透湿層が塗布膜からなるので、非透湿層を低コストで形成することができ、低コストの不燃性木材を実現することができる。
【００１１】
上記突板は、広葉樹の単板からなってもよい。
【００１２】
上記の構成によれば、突板が広葉樹の単板からなるので、難燃剤が含浸され難い広葉樹の木目が表面に形成された不燃性木材を実現することができる。また、広葉樹は、難燃剤が浸透し難いので、仮に、木質基材に含浸された難燃剤が非透湿層を透過したとしても、突板への難燃剤の染み出しを抑制することができ、白華の発生を抑制することができる。
【００１３】
上記難燃剤は、ホウ酸系難燃剤であってもよい。
【００１４】
上記の構成によれば、難燃剤がホウ酸系難燃剤であるので、難燃剤を含浸した木質基材を低コストで形成することができ、低コストの不燃性木材を実現することができる。
【００１５】
上記木質基材は、単板積層材であってもよい。
【００１６】
上記の構成によれば、木質基材が単板積層材であるので、低コストで木質基材を形成することができ、低コストの不燃性木材を実現することができる。
【発明の効果】
【００１７】
本発明によれば、木質基材と接着層との間に非透湿層が設けられているので、突板の剥がれを抑制すると共に、白華の発生を抑制することができる。
【図面の簡単な説明】
【００１８】
【図１】本発明の実施形態に係る不燃性木材の断面図である。
【図２】本発明の実施形態に係る不燃性木材の実施例の試験体の断面図である。
【図３】比較例の試験体の断面図である。
【発明を実施するための形態】
【００１９】
以下、本発明の実施形態を図面に基づいて詳細に説明する。なお、本発明は、以下の実施形態に限定されるものではない。
【００２０】
図１は、本実施形態に係る不燃性木材２０の断面図である。
【００２１】
不燃性木材２０は、図１に示すように、木質基材１０と、木質基材１０上に設けられた非透湿層１１と、非透湿層１１上に設けられた接着層１２と、接着層１２上に設けられた突板１３とを備えている。
【００２２】
木質基材１０は、例えば、厚さ１２ｍｍ〜５０ｍｍ程度で、リン酸系難燃剤やホウ酸系難燃剤等の水溶性の難燃剤が含浸された無垢材、合板、集成材、単板積層材（ＬＶＬ：Laminated Veneer Lumber）等により構成されている。
【００２３】
非透湿層１１は、例えば、例えば、厚さ２０μｍ〜１００μｍ程度のウレタン樹脂等からなる塗布膜により構成されている。ここで、非透湿層１１は、水分が透過しないように、厚さ方向に連通する孔が形成されていないものであればよく、例えば、樹脂製のシートやフィルム、金属箔、金属蒸着膜等であってもよい。なお、非透湿層１１は、水分が全く透過しないものが好ましいが、水分がある程度透過するものであってもよく、非透湿性に優れたものであればよい。
【００２４】
接着層１２は、例えば、水性高分子イソシアネート系接着剤等の水系接着剤により構成されている。
【００２５】
突板１３は、例えば、厚さ０．２ｍｍ〜３．０ｍｍ程度の針葉樹（スギ、ヒノキ等）や広葉樹（ブナ、ナラ等）の単板等により構成されている。
【００２６】
上述した構成の不燃性木材２０は、建築物において、不燃性に加えて木目調の意匠が必要な箇所（例えば、キッチン吊戸、収納庫壁材、店舗内装材、ホール内装材等）に施工される板状又は棒状の建材として用いられる。
【００２７】
次に、具体的に行った実験について説明する。ここで、図２は、不燃性木材２０の実施例の試験体Ｓａの断面図である。また、図３は、比較例の試験体Ｓｂの断面図である。
【００２８】
まず、本発明の実施例及び比較例として、下記のような構成の試験体Ｓａ及びＳｂをそれぞれ作製した。
【００２９】
試験体Ｓａは、図２に示すように、木質基材１０ｅと、木質基材１０ｅ上に設けられた非透湿層１１ｅと、非透湿層１１ｅ上に設けられた接着層１２ｅとを備えている。ここで、木質基材１０ｅは、リン酸系難燃剤を３５０ｋｇ／ｍ３程度含浸させた厚さ１５ｍｍのスギ材により構成されている。また、非透湿層１１ｅは、木質基材１０ｅの表面に塗装された厚さ５０μｍ程度のウレタン樹脂により構成されている。なお、木質基材１０ｅの非透湿層１１ｅが設けられていない他の表面は、アルミニウム製のテープで被覆されている。また、接着層１２ｅは、非透湿層１１ｅの表面に塗布された厚さ４０μｍ程度の水性高分子イソシアネート系接着剤により構成されている。なお、試験体Ｓａは、析出した難燃剤の結晶を確認し易くするために、不燃性木材２０において、突板１３を省略した構成になっている。
【００３０】
試験体Ｓｂは、図３に示すように、木質基材１０ｅと、木質基材１０ｅ上に設けられた接着層１２ｅとを備え、試験体Ｓａにおいて、非透湿層１１ｅを省略した構成になっている。
【００３１】
さらに、上記構成の試験体Ｓａ及びＳｂを温度２７℃程度及び相対湿度８０％程度に設定された恒温恒湿槽内で所定期間養生し、試験体Ｓａ及びＳｂの各接着層１２ｅの表面状態を観察した。
【００３２】
実験結果としては、養生期間が５週間程度を超えると、非透湿層１１ｅを有しない比較例の試験体Ｓｂの接着層１２ｅの表面では、難燃剤の結晶が多く析出していたが、非透湿層１１ｅを有する実施例の試験体Ｓａの接着層１２ｅの表面では、難燃剤の結晶が殆ど確認されなかった。
【００３３】
以上説明したように、本実施形態の不燃性木材２０によれば、木質基材１０と接着層１２との間に非透湿層１１が設けられているので、木質基材１０に含浸された難燃剤の突板１３側への水分による移動を非透湿層１１により遮断することができる。これにより、突板１３への難燃剤の染み出しを抑制することができるので、白華の発生を抑制することができる。さらに、難燃剤の染み出しによる接着層１２の劣化を抑制することができるので、突板１３の剥がれを抑制することができる。したがって、突板１３の剥がれを抑制すると共に、白華の発生を抑制することができる。
【００３４】
また、本実施形態の不燃性木材２０によれば、非透湿層１１が塗布膜からなるので、非透湿層１１を低コストで形成することができ、低コストの不燃性木材２０を実現することができる。
【００３５】
また、本実施形態の不燃性木材２０によれば、突板１３が広葉樹の単板からなる場合には、難燃剤が含浸され難い広葉樹の木目が表面に形成された不燃性木材２０を実現することができる。また、広葉樹は、難燃剤が浸透し難いので、仮に、木質基材１０に含浸された難燃剤が非透湿層１１を透過したとしても、突板１３への難燃剤の染み出しを抑制することができ、白華の発生を抑制することができる。
【００３６】
また、本実施形態の不燃性木材２０によれば、難燃剤がホウ酸系難燃剤であるので、難燃剤を含浸した木質基材１０を低コストで形成することができ、低コストの不燃性木材２０を実現することができる。
【００３７】
また、本実施形態の不燃性木材２０によれば、木質基材１０が単板積層材である場合には、低コストで木質基材１０を形成することができ、低コストの不燃性木材２０を実現することができる。
【００３８】
なお、本実施形態では、突板を表面に貼り付けた不燃性木材を例示したが、本発明は、化粧紙を表面に貼り付けた不燃性木材等にも適用することができる。
【産業上の利用可能性】
【００３９】
以上説明したように、本発明は、突板の剥がれを抑制すると共に、白華の発生を抑制することができるので、極めて有用である。
【符号の説明】
【００４０】
１０    木質基材
１１    非透湿層
１２    接着層
１３    突板
２０    不燃性木材
【図１】
2018052019.tif 000003
【図２】
2018052019.tif 000004
【図３】
2018052019.tif 000005